(57)【要約】【課題】比較的広範囲の波長領域の光に対して優れた記録特性を有しており、記録用の光の波長が規格化された値からずれた場合であっても情報の記録を良好に行うことのできる光記録媒体の提供。【解決手段】光記録媒体１は、基板２２と、基板上に配置される記録層２２とを少なくとも有する。この記録層２２は、極大吸収波長が４５０〜６００ｎｍの範囲にある第１色素（主成分）と、極大吸収波長が６００〜７５０ｎｍの範囲にある第２色素とを少なくとも含有している。そして、記録層における第２色素の含有量は、波長が６５５ｎｍである光に対する記録層の消衰係数αと、波長が６７０ｎｍである光に対する記録層の消衰係数βとが、下記式（１）〜（３）の条件：０．０３≦α・・・（１），０．０３≦β・・・（２），０．７≦（β／α）≦１．０５・・・（３）を同時に満たすように調節されている。【選択図】　図２
2004082406.tif 000002
【特許請求の範囲】
【請求項１】
基板と、前記基板上に配置される記録層とを少なくとも有する光記録媒体であって、
前記記録層は、該記録層の主成分であり、極大吸収波長が４５０〜６００ｎｍの範囲にある第１色素と、極大吸収波長が６００〜７５０ｎｍの範囲にある第２色素とを少なくとも含有しており、かつ、
下記式（１）〜（３）で表される条件を同時に満たすように、前記記録層における前記第２色素の含有量が調節されていること、
を特徴とする光記録媒体。
０．０３≦α・・・（１）
０．０３≦β・・・（２）
０．７≦（β／α）≦１．０５・・・（３）
［式（１）〜（３）中、
αは、波長が６５５ｎｍである光に対する前記記録層の消衰係数を示し、
βは、波長が６７０ｎｍである光に対する前記記録層の消衰係数を示す。］
【請求項２】
前記記録層は、波長が６５５〜６７０ｎｍの範囲にある光に対する消衰係数が０．０３〜０．１であることを特徴とする請求項１に記載の光記録媒体。
【請求項３】
前記第１色素は、極大吸収波長が４５０〜６００ｎｍの範囲にあり、かつ、該極大吸収波長の光に対する消衰係数が０．７以上であることを特徴とする請求項１又は２に記載の光記録媒体。
【請求項４】
前記第１色素は、波長が６８０ｎｍの光に対する消衰係数が０．０３以下であることを特徴とする請求項１〜３の何れかに記載の光記録媒体。
【請求項５】
前記第２色素は、極大吸収波長が６００〜７５０ｎｍの範囲にあり、かつ、情報記録に使用する波長の光に対する消衰係数が０．５以上であることを特徴とする請求項１〜４の何れかに記載の光記録媒体。
【請求項６】
前記第２色素は、波長が６５０〜６８０ｎｍの範囲にある光に対する消衰係数が０．５以上であることを特徴とする請求項５に記載の光記録媒体。
【請求項７】
前記記録層における前記第２色素の含有量が、該記録層の総質量に対して１０質量％以下であることを特徴とする請求項１〜６の何れかに記載の光記録媒体。
【請求項８】
前記記録層の層厚が３０〜３００ｎｍであることを特徴とする請求項１〜７の何れかに記載の光記録媒体。
【請求項９】
前記第１色素は、金属又は金属イオンからなる配位中心と、下記一般式（Ｉ）で表される配位子とを少なくとも有していることを特徴とする請求項１〜８の何れかに記載の光記録媒体。
【化１】
2004082406.tif 000029
［式（Ｉ）中、
Ｄは、窒素原子及び該窒素原子に結合する炭素原子のそれぞれに結合して複素環又は該複素環を含む縮合環を形成する２価の残基を示し、
Ｅは、互いに結合する２つの炭素原子のそれぞれに結合して縮合環を形成する２価の残基を示し、
Ｘは、ヒドロキシル基、カルボキシル基、スルホン酸基、スルホン酸誘導体基、又は、−ＮＳＯ２Ｑで表される特性基を示し、
前記特性基中の前記Ｑは、少なくとも１つの水素原子がハロゲン原子で置換されていてもよい炭素数１〜６のアルキル基を示す。］
【請求項１０】
前記第２色素は、下記一般式（ＩＩ）で表されるシアニン色素であることを特徴とする請求項１〜９の何れかに記載の光記録媒体。
【化２】
2004082406.tif 000030
［式（ＩＩ）中、
Ｊは、窒素原子及び該窒素原子に結合する炭素原子のそれぞれに結合して縮合環を形成する２価の残基を示し、
Ｔは、窒素原子及び該窒素原子に結合する炭素原子のそれぞれに結合して縮合環を形成する２価の残基を示し、
ただし、前記Ｊ及び前記Ｔは互いに同一であっても異なっていてもよく、
Ｒ１及びＲ２は互いに同一であっても異なっていてもよく、それぞれ独立に、少なくとも１つの水素原子が他の置換基で置換されていてもよい炭素数１〜６のアルキル基、又は、少なくとも１つの水素原子が他の置換基で置換されていてもよい炭素数１〜６のアルケニル基を示し、
Ｚは、一価のアニオンを形成可能な原子又は原子団を示し、
ｎは、２又は３の整数を示す。］
【請求項１１】
前記記録層上に、前記光に対する反射率が前記記録層よりも高い反射層が更に配置されていることを特徴とする請求項１〜１０の何れかに記載の光記録媒体。
【請求項１２】
前記記録層における情報の記録に使用される光が、発振波長が６５５〜６８０ｎｍの範囲にあるレーザ光であることを特徴とする請求項１〜１１の何れかに記載の光記録媒体。
【発明の詳細な説明】
【０００１】
【発明の属する技術分野】
本発明は有機色素を主成分とする記録層を有する光記録媒体に関する。
【０００２】
【従来の技術】
追記型光記録媒体としては、その記録層が有機色素材料を主成分として構成されたものと、金属元素（又は非金属元素）を主成分として構成されたものとが知られているが、安価で製造プロセスが比較的シンプルに構成できるという利点から、前者が現在主流となっている。
【０００３】
このような有機色素材料を主成分として構成された記録層を有する追記型光記録媒体においては、多量の情報を高密度で記録するために、使用するレーザ光の発振波長の短波長化が図られている。ここで、本明細書においては、「情報の記録に使用されるレーザの発振波長」を、必要に応じて「記録波長」という。
【０００４】
特に、大容量追記型（Ｗｒｉｔｅ−Ｏｎｃｅ）光ディスク（ＤＶＤ−Ｒ）については、記録波長が６３５ｎｍ（Ａｕｔｈｏｒｉｎｇ）のレーザ光にて情報の記録行うタイプ（３．９５ＧＢ容量）の規格、及び、記録波長が６５０ｎｍ（Ｇｅｎｅｒａｌ）のレーザ光にて情報の記録行うタイプ（４．７ＧＢ容量）の規格が成立している。
【０００５】
そのため、光ディスク（ＤＶＤ−Ｒ）の記録層は、上記の規格化された２つの記録波長のレーザ光の何れかを用いた場合に最も良好な記録特性が得られるように最適化され製造されている。
【０００６】
このような光ディスク（ＤＶＤ−Ｒ）の記録層は、例えば、以下のような有機色素材料を用いて構成されている。
【０００７】
すなわち、波長が６５０ｎｍ近傍の光に対して記録層の光吸収強度が過度に大きくならないようにするために、光吸収バンドが主として４５０〜６００ｎｍにあり、かつ、波長が上記範囲にある光に対する光吸収強度が必要最小限の値となるような光吸収特性（例えば、６５０ｎｍの波長領域の光に対する消衰係数が約０．０１〜約０．０３となる特性）を有する有機色素を主成分として構成されている。
【０００８】
このような光吸収特性を有する有機色素としては、例えば、特開平７−２６６７０５号公報等に記載されているシアニン系色素、或いは、後述する式（Ｉ）で表されるアゾ基を有する色素が挙げられる。
【０００９】
これらの有機色素は、高い耐光性を有していると共に、先に述べたように発振波長が６５０ｎｍの光に対する消衰係数が約０．０１〜０．０３となる特性を有している（後述の図３における第１色素の消衰係数のプロフィールＡを参照。）。
【００１０】
従って、上記の有機色素を主成分として用いることにより、充分な記録感度を得るために必要な光吸収率を確保しつつ、特定の波長の光に対して、反射率の充分に高い記録層（例えば、反射率が約４０％以上の記録層）を構成することができ、充分な再生感度が得られるとされている。
【００１１】
【発明が解決しようとする課題】
しかしながら、本発明者らは、上記従来の光記録媒体には、以下に示す問題点があることを見出した。
【００１２】
上記従来の光記録媒体は、規格化された特定の記録波長（６５０ｎｍ）の光を使用した場合に最適な記録特性を発揮するようにその記録層が設計されている。すなわち、従来の光記録媒体の記録層は、規格化された記録波長の光に対して最適な記録特性が得られるように先に述べたような特定の光学特性（光吸収特性）を有する有機色素材料が選択され、それを主成分として製造されている。そして、この有機色素材料の光学特性（光吸収特性）は光の波長に対する依存性が高く、光の波長の僅かな変動により大きく変動する。
【００１３】
そのため、上記従来の光記録媒体では、実際に記録に使用するレーザの発振波長が規格化された記録波長から僅かにずれただけでも（例えば、数ｎｍずれただけでも）その記録特性が大きく低下してしまうという問題があった。
【００１４】
光記録媒体への情報記録を行う記録装置に備えられるレーザの記録波長を規格化された記録波長に一致させることは、製造条件のバラツキ等の影響により困難である。そのため、実際に用いられるレーザの発振波長は、規格化された記録波長に対して少なくとも数ｎｍずれている。そのため、このような記録装置に従来の光記録媒体を用いた場合、充分な記録特性を得ることができなかった。
【００１５】
また、記録に使用するレーザの低価格化、長寿命化及び高出力化を同時に図る観点から、上記の規格化された記録波長よりもより比較的長波長側の記録波長を有するレーザを使用することも考えられている。例えば、記録波長が６６０ｎｍ近傍から６８０ｎｍ近傍のレーザ（例えば、半導体レーザ）を情報の記録に用いることが考えられている。このような６５０ｎｍ近傍よりも長波長側の記録波長のレーザを備えた記録装置に対して従来の光記録媒体を使用しても、上述の理由により充分な記録特性を得ることができないという問題があった。
【００１６】
更に、記録装置に備えられるレーザの記録波長は、動作中にレーザ光源の温度上昇により長波長側にシフトする傾向（或いは温度低下により短波長側にシフトする傾向）がある。そのため、この点においても上述した従来の光記録媒体を用いた場合、充分な記録特性を得ることができなかった。
【００１７】
本発明は、上記従来技術の有する課題に鑑みてなされたものであり、比較的広範囲の波長領域の光に対して優れた記録特性を有しており、記録用の光の波長が規格化された値からずれた場合であっても情報の記録を良好に行うことのできる光記録媒体を提供することを目的とする。
【００１８】
【課題を解決するための手段】
本発明者らは、上記課題を解決すべく鋭意研究を重ねた結果、上述の光吸収バンドが主として４５０〜６００ｎｍの波長範囲にある有機色素を主成分とする記録層中に、当業者の認識ではこの記録層の記録特性の向上には寄与しないとされてきた極大吸収波長が６００〜７５０ｎｍの波長範囲にある有機色素を特定の範囲で含有させることが、上記目的の達成のために極めて有効であることを見出し、本発明に到達した。
【００１９】
すなわち、本発明は、基板と、基板上に配置される記録層とを少なくとも有する光記録媒体であって、記録層は、該記録層の主成分であり、極大吸収波長が４５０〜６００ｎｍの範囲にある第１色素と、極大吸収波長が６００〜７５０ｎｍの範囲にある第２色素とを少なくとも含有しており、かつ、下記式（１）〜（３）で表される条件を同時に満たすように、記録層における第２色素の含有量が調節されていること、を特徴とする光記録媒体を提供する。
０．０３≦α・・・（１）
０．０３≦β・・・（２）
０．７≦（β／α）≦１．０５・・・（３）
式（１）〜（３）中、αは、波長が６５５ｎｍである光に対する記録層の消衰係数を示し、βは、波長が６７０ｎｍである光に対する記録層の消衰係数を示す。
【００２０】
本発明の光記録媒体によれば、比較的広範囲の波長領域の光に対して優れた記録特性を得ることができ、記録波長が規格化された値からずれた場合であっても情報の記録を良好に行うことができる。特に、本発明の光記録媒体によれば、６５０〜６８０ｎｍの波長範囲の光に対して優れた記録特性を得ることができ、記録波長が規格化された値（６５０ｎｍ）から特に６５５〜６８０ｎｍの長波長側の範囲にずれた場合であっても情報の記録を良好に行うことができる。
【００２１】
ここで、式（１）〜（３）で表される条件を同時に満たす範囲内で第２色素を記録層に含有させることにより、上記の効果を得ることができることについてのメカニズムは明確に解明されていないが、本発明者らは、以下のように考えている。
【００２２】
すなわち、本発明者らは、第１色素のみからなる従来の記録層では光吸収率（或いは消衰係数）が短波長側から長波長側にかけて減衰する負の傾斜を有していたのに対し、本発明の光記録媒体では、その記録層に含有させる第２色素の含有量を上述の各条件を同時に満たす範囲内で調節することにより、長波長側の光吸収率（或いは消衰係数）の値を増加させ、上記の光吸収率（或いは消衰係数）の減衰の度合いを充分に減少させることが容易に可能となっているからであると考えている。
【００２３】
そして、これにより、本発明者らは、本発明の光記録媒体では、記録層における光吸収率（或いは消衰係数）の減衰の度合いを従来の記録層の場合に比較して小さくすることができ、広範囲の波長領域（特に６５０〜６８０ｎｍの）の光に対して記録層の光吸収率（或いは消衰係数）を規格化された記録波長の場合と同等の良好な感度で記録可能な水準にコントロールすることが可能となっていると考えている。
【００２４】
ここで、本発明において、記録層の消衰係数α及びβがそれぞれ０．０３未満であると、記録再生光に対する記録層の充分な光吸収率を確保することができなくなる。また、記録層の充分な反射率を確保する観点から、消衰係数α及びβは、それぞれ０．１以下であることが好ましい。
【００２５】
更に、（β／α）が０．７未満となると、記録波長が規格化された値（６５０ｎｍ）からずれた場合に上述の作用効果を得ることができなくなる。また、（β／α）が１．０５を超える場合も、記録波長が規格化された値（６５０ｎｍ）からずれた場合に上述の作用効果を得ることができなくなる。
【００２６】
また、本発明において、記録層の「主成分」とは、記録層に最も多い含有率（質量％）で含まれる成分を示す。すなわち、第１色素を示す。
【００２７】
更に、本発明において、第１色素及び第２色素の「極大吸収波長」とは、それぞれの色素のみで厚さ３０〜３００μｍの薄膜を形成し、この薄膜について得られる光吸収スペクトルの極大吸収波長を示す。従って、これらの色素をそれぞれ溶媒に溶かして得られる溶液の光吸収スペクトルの極大吸収スペクトルとは異なるものである。
【００２８】
なお、上記の第１色素及び第２色素の光吸収スペクトルは、例えば、以下のようにして測定することができる。すなわち、先ず、測定対象の色素を１〜２０質量％の濃度で有機溶媒に溶解した測定溶液を調製する。次に、この測定溶液をスピンコート法により平滑な面を有する平板（例えば、ポリカーボネート製平板等）上に塗布する。
【００２９】
このとき、平板上に塗布された測定溶液の液膜中の色素分子が乾燥過程において特定の方向に配向した状態とならないように、平板の面の状態、塗布液の溶媒、乾燥時間及び乾燥温度等の塗布条件を調節する。また、乾燥後に得られる膜の膜厚が６０〜２００ｎｍ程度になるように測定溶液の塗布量を調節する。次に、５０℃〜７０℃の温度条件のもとで乾燥することにより第１色素又は第２色素からなる薄膜を形成する。次に、第１色素又は第２色素からなる薄膜の形成された平板の透過吸収スペクトルを分光光度計により測定する。
【００３０】
上記の測定溶液の調製に使用する有機溶媒としては、第１色素及び第２色素を溶解させることができ、大気中における沸点が５０℃〜１５０℃であるものが好ましい。更に、この有機溶媒は、測定溶液のスピンコート時の溶媒揮発の際に第１色素及び第２色素の著しい結晶化や会合を進行させないものであることが好ましい。
【００３１】
また、本発明において、第１色素、第２色素及び記録層の消衰係数（光学定数）も上記の光吸収スペクトルの測定方法を用い、公知の技術により測定することが可能である。
【００３２】
【発明の実施の形態】
以下、図１及び図２を参照して本発明の光記録媒体の好適な一実施形態について詳細に説明する。
【００３３】
図１は、本発明の光記録媒体の好適な一実施形態（ＤＶＤ−Ｒ）を示す一部切欠斜視図である。また、図２は、図１に示した光ディスクの断面のＲで表される部分領域の拡大斜視図である。
【００３４】
図１に示す光記録媒体１は、図２に示すように、記録に使用されるディスク２０とダミー基板３０とを接着剤からなる接着剤層４０を介して貼り合わせることによって構成されている。そして、ディスク２０は、基板２２と、保護層２８と、基板２２と保護層２８の間に配置される記録層２４と、保護層２８及び記録層２４の間に配置される反射層２６とから構成されている。
【００３５】
基板２２は、上記記録層２４、反射層２６及び保護層２８の支持体となる層である。この基板２２の構成材料は、上記各層を支持し、記録用の光及び再生用の光を透過し得る材料であれば特に限定されないが、上記の光（例えば、発振波長が６５０〜６８０ｎｍの範囲にあるレーザ光）に対する透過率が８８％以上であることが好ましい。このような構成材料としては、例えば、ガラス、或いは樹脂を用いることができる。これらのうち、成形の容易性の観点から樹脂が好ましい。
【００３６】
このような樹脂としてはポリカーボネート樹脂、アクリル樹脂、エポキシ樹脂、ポリスチレン樹脂、ポリエチレン樹脂、ポリプロピレン樹脂、ウレタン樹脂等が挙げられる。中でも、加工性、光学特性などの点からポリカーボネート樹脂が特に好ましい。また、この基板２２の厚さは特に限定されず、例えば、０．６ｍｍ程度である。
【００３７】
更に、基板２２の記録層２４の形成される側の面には、情報を記録するために必要なトラッキングサーボ用のグルーブ（凹部）１１及びランド（凸部）１２が形成されており、この案内溝構造の形状、溝の深さ及びトラックピッチは、記録再生特性やサーボ信号特性などを含めた総合的な信号品質を考慮して最適化されている。
【００３８】
記録層２４は、記録時に記録マークが形成される層であり、比較的広範囲の波長領域（特に、６５０〜６８０ｎｍの波長範囲）の光に対して優れた記録特性を得ることができ、記録用の光の波長が規格化された値（６５０ｎｍ）からずれた場合（特に、特に６５５〜６８０ｎｍの長波長側の範囲にずれた場合）であっても情報の記録を良好に行うことを意図して以下の構成が採用されている。
【００３９】
即ち、記録層２４は、極大吸収波長が４５０〜６００ｎｍの範囲にある第１色素（主成分）と、極大吸収波長が６００〜７５０ｎｍの範囲にある第２色素とを少なくとも含有している層である。そして、この記録層２４は、先に述べたように、下記式（１）〜（３）で表される条件を同時に満たすように第２色素の含有量が調節されている。
０．０３≦α・・・（１）
０．０３≦β・・・（２）
０．７≦（β／α）≦１．０５・・・（３）
ここで、式（１）〜（３）中、αは、波長が６５５ｎｍである光に対する記録層の消衰係数を示し、βは、波長が６７０ｎｍである光に対する記録層の消衰係数を示す。
【００４０】
また、記録波長が規格化された値からずれた場合であっても充分な記録感度をより確実に得る観点から、記録層２４は、上記各式の条件を同時に満たすことに加えて、波長が６５５〜６７０ｎｍである光に対する消衰係数が０．０３〜０．１であることが好ましい。
【００４１】
ここで、波長が６５５〜６７０ｎｍである光に対する記録層２４の消衰係数が０．０３未満となると、充分な記録感度が得られず記録特性が低下する傾向が大きくなる。また、６５５〜６７０ｎｍの波長領域で、記録層２４の消衰係数のバラツキが大きいと記録感度差も大きくなるので、記録波長のずれにより記録特性が大きくずれるという状況が起こる傾向が大きくなる。そのため、波長が６５５〜６７０ｎｍである光に対する消衰係数を上記範囲内に調節することが好ましい。
【００４２】
一方、波長が６５５〜６７０ｎｍである光に対する記録層２４の消衰係数が０．１を超えると、光吸収率が大き過ぎるため充分な反射率が得られなくなる傾向が大きくなる。更に、上述の作用効果をより確実に得る観点から、記録層２４の層厚は３０〜３００ｎｍであることが好ましい。
【００４３】
次に、上述の光学特性を有する記録層２４の構成材料として使用される第１色素及び第２色素について説明する。図３は、本発明の光記録媒体の記録層に照射される光の波長と、該記録層に含有されている第１色素の消衰係数及び第２色素の消衰係数との関係の一例を示すグラフである。なお、図３中、消衰係数のプロフィールＡは、本発明において使用される第１色素の消衰係数のプロフィールの一例を示し、消衰係数のプロフィールＢは、本発明において使用される第２色素の消衰係数のプロフィールの一例を示す。
【００４４】
記録層２４の光学特性をより確実に得る観点から、記録層２４の主成分となる第１色素は、極大吸収波長が４５０〜６００ｎｍの範囲にあり、かつ、該極大吸収波長の光に対する消衰係数が０．７以上であることが好ましい。また、更に、同様の観点から、第１色素は、波長が６８０ｎｍの光に対するの消衰係数が０．０３以下であることが好ましい。
【００４５】
更に、記録層２４の光学特性をより確実に得る観点から、上記の第２色素は、極大吸収波長が６００〜７５０ｎｍの範囲にあり、かつ、情報記録に使用する波長の光に対する消衰係数が０．５以上であることが好ましい。更に、同様の観点から、第２色素は、波長が６５０〜６８０ｎｍである光に対する消衰係数が０．５以上であることが好ましい。
【００４６】
更に、上記記録層２４の光学特性をより確実に得る観点から、記録層２４における第２色素の含有量が、該記録層２４の総質量に対して１０質量％以下であることが好ましい。この第２色素の含有量が１０質量％を超えると、第１色素による記録特性（エラーやジッター）に悪影響をおよぼす傾向が大きくなる。
【００４７】
次に、上述の光学特性を有する記録層２４の構成材料として使用される第１色素及び第２色素の具体例について説明する。
【００４８】
第１色素は、金属又は金属イオンからなる配位中心と、下記一般式（Ｉ）で表される配位子とを少なくとも有していることが好ましい。
【００４９】
【化３】
2004082406.tif 000003
【００５０】
ここで、式（Ｉ）中、Ｄは、窒素原子及び該窒素原子に結合する炭素原子のそれぞれに結合して複素環又は該複素環を含む縮合環を形成する２価の残基を示し、Ｅは、互いに結合する２つの炭素原子のそれぞれに結合して縮合環を形成する２価の残基を示し、Ｘは、ヒドロキシル基、カルボキシル基、スルホン酸基、スルホン酸誘導体基、又は、−ＮＳＯ２Ｑで表される特性基を示し、特性基中のＱは、少なくとも１つの水素原子がハロゲン原子で置換されていてもよい炭素数１〜６のアルキル基を示す。
【００５１】
なお、上記の「スルホン酸誘導体基」とは、スルホン酸基の水素原子が一価の金属原子に置換された構造を有する基を示す。
【００５２】
また、式（Ｉ）で表される配位子の配位中心となる金属は、式（Ｉ）で表される配位子が配位可能であれば、特に限定されないものであるが、Ｎｉ２＋、Ｃｏ２＋又はＣｕ２＋であることが好ましい。更に、式（Ｉ）で表される配位子としては、下記一般式（ＩＩＩ）〜（ＶＩ）で表される配位子であることが好ましい。
【００５３】
【化４】
2004082406.tif 000004
【００５４】
ここで、式（ＩＩＩ）中、Ｒ５及びＲ６は互いに同一であっても異なっていてもよく、それぞれ独立に炭素数１〜４のアルキル基を示し、Ｒ７及びＲ８は互いに同一であっても異なっていてもよく、それぞれ独立にニトリル基又はカルボン酸エステル基を示す。なお、上記カルボン酸エステル基としては、−ＣＯＯＣＨ３、−ＣＯＯＣ２Ｈ５又は−ＣＯＯＣ３Ｈ５が好ましい。
【００５５】
【化５】
2004082406.tif 000005
【００５６】
ここで、式（ＩＶ）中、Ｒ３は、水素原子又は炭素数１〜３のアルコキシ基を示し、Ｒ４、Ｒ５及びＲ６は互いに同一であっても異なっていてもよく、それぞれ独立に炭素数１〜４のアルキル基を示す。
【００５７】
【化６】
2004082406.tif 000006
【００５８】
ここで、式（Ｖ）中のＲ３、Ｒ４、Ｒ５及びＲ６はそれぞれ、式（ＩＶ）中のＲ３、Ｒ４、Ｒ５及びＲ６と同義である。
【００５９】
【化７】
2004082406.tif 000007
【００６０】
ここで、式（ＶＩ）中のＲ３、Ｒ４、Ｒ５及びＲ６はそれぞれ、式（ＩＶ）中のＲ３、Ｒ４、Ｒ５及びＲ６と同義である。
【００６１】
更に、上記式（ＩＩＩ）〜（ＶＩ）で表される配位子と、金属又は金属イオンからなるより好ましい第１色素としては、下記式（Ａ１）及び（Ａ２）で表される色素が挙げられる。
【００６２】
【化８】
2004082406.tif 000008
【００６３】
ここで、式（Ａ１）中、Ｍは、Ｎｉ２＋、Ｃｏ２＋又はＣｕ２＋を示し、ｍはＭの価数を示す。
【００６４】
【化９】
2004082406.tif 000009
【００６５】
ここで、式（Ａ２）中のＭ及びｍは、それぞれ、式（Ａ１）中のＭ及びｍと同義である。
【００６６】
また、第２色素は、下記一般式（ＩＩ）で表されるシアニン色素であることが好ましい。
【００６７】
【化１０】
2004082406.tif 000010
【００６８】
ここで、式（ＩＩ）中、Ｊは、窒素原子及び該窒素原子に結合する炭素原子のそれぞれに結合して縮合環を形成する２価の残基を示し、Ｔは、窒素原子及び該窒素原子に結合する炭素原子のそれぞれに結合して縮合環を形成する２価の残基を示し、ただし、前記Ｊ及び前記Ｔは互いに同一であっても異なっていてもよく、Ｒ１及びＲ２は互いに同一であっても異なっていてもよく、それぞれ独立に、少なくとも１つの水素原子が他の置換基で置換されていてもよい炭素数１〜６のアルキル基、又は、少なくとも１つの水素原子が他の置換基で置換されていてもよい炭素数１〜６のアルケニル基を示し、Ｚは、一価のアニオンを形成可能な原子又は原子団を示し、ｎは、２又は３の整数を示す。
【００６９】
更に、式（ＩＩ）で表されるシアニン色素としては、下記一般式（ＶＩＩ）又は（ＶＩＩＩ）で表されるシアニン色素であることが好ましい。
【００７０】
【化１１】
2004082406.tif 000011
【００７１】
ここで、式（ＶＩＩ）中、Ｒ１、Ｒ２及びｎはそれぞれ、式（ＩＩ）中のＲ１、Ｒ２及びｎと同義である。また、式（ＶＩＩ）中、ｊは、１〜４の整数を示し、Ｒ７は、水素原子、ハロゲン原子、ニトロ基又は炭化水素基を示し、ただし、ｊ＝２のとき、２つのＲ７は互いに連結して５員環又は６員環からなる縮合環を形成してもよい。更に、式（ＶＩＩ）中、ｈは、１〜４の整数を示し、Ｒ８は、水素原子、ハロゲン原子、ニトロ基又は炭化水素基を示し、ただし、ｈ＝２のとき、２つのＲ８は互いに連結して５員環又は６員環からなる縮合環を形成してもよい。また、式（ＶＩＩ）中、Ｙ−は、ハロゲン化物イオン、ＢＦ４−、ＰＦ６−、又は、ＣｌＯ４−を示す。
【００７２】
【化１２】
2004082406.tif 000012
【００７３】
ここで、式（ＶＩＩＩ）中、Ｒ１、Ｒ２及びｎはそれぞれ、式（ＩＩ）中のＲ１、Ｒ２及びｎと同義である。また、式（ＶＩＩＩ）中、ｊ、Ｒ７、ｈ、Ｒ８及びＹは、それぞれ式（ＶＩＩ）中のｊ、Ｒ７、ｈ、Ｒ８及びＹと同義である。従って、ｊ＝２のとき、２つのＲ７は互いに連結して５員環又は６員環からなる縮合環を形成してもよく、ｈ＝２のとき、２つのＲ８は互いに連結して５員環又は６員環からなる縮合環を形成してもよい。
【００７４】
更に、上記式（ＶＩＩＩ）又は（ＶＩＩＩ）で表される好ましい第２色素としては、下記式（Ｂ１）〜（Ｂ８）で表される色素が挙げられる。なお、式（Ｂ１）〜（Ｂ８）中のＹ−は、それぞれ（ＶＩＩ）中のＹ−と同義である。
【００７５】
【化１３】
2004082406.tif 000013
【００７６】
【化１４】
2004082406.tif 000014
【００７７】
【化１５】
2004082406.tif 000015
【００７８】
【化１６】
2004082406.tif 000016
【００７９】
【化１７】
2004082406.tif 000017
【００８０】
【化１８】
2004082406.tif 000018
【００８１】
【化１９】
2004082406.tif 000019
【００８２】
【化２０】
2004082406.tif 000020
【００８３】
反射層２６は、記録層２４への光記録後に再生光を入射する場合に、多重干渉効果により高い再生信号（Ｃ／Ｎ比）を得られ易くするために設けられる層である。この反射層２６の構成材料は光を反射できる限り特に制限されず、例えば、Ｍｇ、Ａｌ、Ｔｉ、Ｃｒ、Ｆｅ、Ｃｏ、Ｎｉ、Ｃｕ、Ｚｎ、Ｇｅ、Ａｇ、Ｐｔ、Ａｕ等、或いはこれらを任意に組み合せた合金を採用することができる。また、反射層２６の厚さは、５０ｎｍ以上であることが好ましい。
【００８４】
保護層２８は、光記録媒体１を製造、使用又は保存する際に、記録層２４が損傷を受けないようにするための層である。この保護層２８の構成材料は特に限定されず、公知の光記録媒体と同様の材料を用いてよい。例えば、紫外線硬化性樹脂を硬化させてなる膜を用いることができる。また、保護層２８の層厚も特に限定されないが、０．５〜１００μｍであることが好ましい。
【００８５】
接着剤層４０は、ダミー基板３０とディスク２０とを接着するための層である。この接着剤層４０の構成材料は、特に限定されず公知の光記録媒体に使用される接着剤層と同様の材料を使用することができ、例えば、紫外線硬化性樹脂や熱硬化性樹脂などの任意の材料を選択することができる。この接着剤層４０による接着層の厚さは１０〜２００μｍ程度となるように形成されている。
【００８６】
また、ダミー基板３０は基板２２とほぼ同じ厚さを有しており、基板２２を支持するためのものである。このダミー基板３０の構成も特に限定されず、例えば、公知の光記録媒体に使用されるダミー基板と同様の構成を有していればよい。
【００８７】
次に、上記光記録媒体１の製造方法について説明する。光記録媒体１の製造方法は、形成後の記録層２４が先に述べた光学特性を有するように、構成材料となる第１色素及び第２色素を選択し、更にこれらの混合割合を調節すること以外は、光記録媒体を製造するための公知の薄膜製造技術により製造することができる。
【００８８】
例えば、基板２２上に記録層２４を形成する場合、記録層２４は通常、有機色素および必要に応じて各種添加剤等を溶媒に溶かして得られる溶液を、透明基板上にスピンコート法により塗布することにより形成することができる。
【００８９】
また、記録層２４上に反射層２６を形成する方法としては、例えば、反射層２６の構成元素を含む化学種を用いた気相成長法を用いることができる。このような気相成長法としては、例えば、真空蒸着法、スパッタリング法等が挙げられる。
【００９０】
次に、反射層２６上に保護層２８を形成する方法としては、例えば、アクリル系又はエポキシ系の紫外線硬化性樹脂をスピンコート法等により反射層２６上に塗布し形成することができる。こうして光記録媒体１のディスク２０を製造することができる。そして、接着剤層４０の原料となる接着剤を用いて、図２に示すようにしてディスク２０と別途用意したダミー基板３０とを接合することにより、光記録媒体１の製造が完了する。
【００９１】
なお、上記光記録媒体１の製造方法は、上記製造方法に特に限定されるものではなく、先に述べたように、公知の光記録媒体の製造に採用される薄膜製造技術を用いることができる。
【００９２】
次に、上記光記録媒体１を用いた光記録方法の一例について説明する。
【００９３】
先ず、この光記録媒体１に対して、光記録媒体１に情報を記録（又は追記）する際には、記録用の光Ｌ１を基板２２の側から記録層２４に向けてパルス状に照射することにより、記録層２４の照射部位における光反射率が変化して情報が記録される。
【００９４】
より詳しくは、記録用の光Ｌ１を照射された記録層２４の照射部位が、この光を吸収することにより、有機色素が分解・変質し、照射部位の光学特性が変化する。すなわち、照射部位に記録マークが形成される。このとき、記録層２４の照射部位の変形によりその周辺の基板２２の部分も変形し、記録マークの形成に寄与する。
【００９５】
また、光記録後は、再生用の光Ｌ１を基板２２の側から記録層２４に向けて照射することにより、上記の記録層２４の照射部位に形成された記録マークの部分とそれ以外の記録層２４の部分の反射率との差を検出することにより、記録された情報を再生することができる。
【００９６】
ここで、記録層２４には、記録層２４の光学特性が式（１）〜（３）で表される条件をそれぞれ同時に満たすように第２色素の含有量が調節されているため、情報の記録時に、光Ｌ１の波長（記録波長）が規格化された値（６５０ｎｍ）からずれていても、或いは、情報の記録中に光Ｌ１の光源の温度が変動することにより記録波長が規格化された値からずれても、情報の記録を良好に行うことができる。また、記録波長を意図的に６５５〜６８０ｎｍの範囲の何れかとしても、上記と同様に情報の記録を良好に行うことができる。
【００９７】
以上、本発明の好適な一実施形態について説明したが、本発明は実施形態に限定されるものではない。
【００９８】
例えば、上記実施形態においては、保護層２８を備える構成を有する光記録媒体について説明したが、本発明の光記録媒体はこれに限定されるものではなく、例えば、接着剤層４０が保護層２８の機能を有する場合には保護層２８を設けない構成としてもよい。
【００９９】
例えば、上記実施形態においては、図２に示したダミー基板３０を使用した場合の構成を有する光記録媒体について説明したが、本発明の光記録媒体はこれに限定されるものではなく、例えば、ダミー基板３０のかわりに、２つのディスク２０を接着剤層４０で接合した構成（ただし、互いのディスクの保護層２８の部分を対向させた状態で接合した構成）を有するものであってもよい。
【０１００】
また、本発明にかかる第１の色素は、第１の色素は式（Ｉ）で表される配位子と異なる構造を有する配位子と、金属又は金属イオンとからなるものであってもよい。例えば、下記式（Ａ３）〜（Ａ７）で表される構造を有するものであってもよい。
【０１０１】
ただし、本発明の作用効果を充分に得る観点から、下記式（Ａ３）〜（Ａ６）で表される構造を有する色素は、式（Ａ１）又は式（Ａ２）表される構造を有する色素とともに使用することが好ましく、この場合、記録層における式（Ａ１）又は式（Ａ２）で表される構造を有する色素の含有量（質量％）の方が下記式（Ａ３）〜（Ａ６）で表される構造を有する色素の含有量よりも多いことが好ましい。
【０１０２】
なお、下記式（Ａ３）〜（Ａ６）で表される構造を有する色素は、何れも極大吸収波長が４５０〜６００ｎｍの範囲にあるものであり、先に述べた式（ＩＩ）においてｎ＝１に相当するものであるため、第２色素と異なる色素である。
【０１０３】
【化２１】
2004082406.tif 000021
【０１０４】
【化２２】
2004082406.tif 000022
【０１０５】
【化２３】
2004082406.tif 000023
【０１０６】
【化２４】
2004082406.tif 000024
【０１０７】
【化２５】
2004082406.tif 000025
【０１０８】
また、本発明に使用される第２の色素は、式（ＩＩ）で表されるシアニン色素と異なる構造を有するものであってもよい。例えば、下記式（Ｂ９）で表される色素であってもよい。なお、下記式（Ｂ９）中のＹ−は、先に述べた式（ＶＩＩ）中のＹ−と同義である。
【０１０９】
【化２６】
2004082406.tif 000026
【０１１０】
【実施例】
以下、実施例を用いて本発明について更に具体的に説明するが、本発明はこれらの実施例に何ら限定されるものではない。
【０１１１】
なお、以下に示す実施例１〜実施例１０及び比較例１〜比較例５の光記録媒体（ＤＶＤ−Ｒ）について、これらの記録層を構成する第１色素及び第２色素の含有量（質量％）、並びに、各光記録媒体の記録層について得られた、消衰係数α、消衰係数β及び（β／α）の値を表１に示す。
【０１１２】
（実施例１）
以下に示す手順により、図１に示す光記録媒体１と同様の構成を有する光記録媒体（ＤＶＤ−Ｒ）を作製した。
【０１１３】
即ち、先ず、一方の面にグルーブ（深さ：０．１８μｍ，半値幅：０．３０μｍ）及びランド（高さ：０．１８μｍ，半値幅：０．４４μｍ）がトラックピッチ（グルーブの中心間隔）：０．７４μｍとなるように形成されたポリカーボネート製基板（厚さ：０．６ｍｍ、直径：１２０ｍｍ）を用意した。
【０１１４】
次に、第１色素として式（Ａ１）で表される色素のうち、Ｍ＝Ｎｉ，ｍ＝２のものを使用し、第２色素として式（Ｂ１）で表される色素のうち、Ｙ−＝ＣｌＯ４−のものを使用し、これらの濃度が１．０質量％となるように有機溶媒（２，２，３，３−テトラフルオロプロパノール）とを含む溶液を調製した。そして、スピンコート法により、この溶液を上記の基板のグルーブ及びランドの形成された側の面に塗布して乾燥させることにより、記録層（厚さ：９０ｎｍ）を形成した。なお、記録層中の第１色素の含有量と第２色素の含有量を表１に示すように調節した。
【０１１５】
次に、上記の記録層を設けた基板をスパッタリング装置にセットし、スパッタ法により記録層上にＡｇからなる反射層（厚さ：１００ｎｍ）を形成した。次に、反射層上に、紫外線硬化性アクリル樹脂（商品名：「ダイキュアクリアＳＤ３１８」、大日本インキ化学工業社製）をスピンコート法によりコーティングし、これに紫外線を照射して保護層（厚さ：１０μｍ）を形成し、図２に示したディスク２０に相当するディスクを得た。
【０１１６】
次に、ポリカーボネート製のダミー基板（厚さ：０．６ｍｍ）と、遅効性カチオン重合接着剤（商品名：「ＳＫ７０００」ソニーケミカル社製）を使用し、接着剤を介してダミー基板と上記のディスクとを接着して光記録媒体を完成した。なお、接着剤からなる接着剤層の厚さは、４５μｍであった。
【０１１７】
次に、この実施例１の光記録媒体の記録層について、光吸収スペクトルを測定し、これに基づいて式（１）〜式（３）に示した消衰係数α、消衰係数β、及び、これらの比（β／α）を計測した。その結果を表１に示す。
【０１１８】
（実施例２）
第１色素として式（Ａ１）で表される色素のうち、Ｍ＝Ｎｉ，ｍ＝２のものを使用し、第２色素として式（Ｂ１）で表される色素のうち、Ｙ−＝ＣｌＯ４−のものを使用し、これらの含有量を表１に示すように変更した以外は実施例１と同様にして光記録媒体を作製した。また、この実施例２の記録層についても、光吸収スペクトルを測定し、これに基づいて式（１）〜式（３）に示した消衰係数α、消衰係数β、及び、これらの比（β／α）を計測した。その結果を表１に示す。
【０１１９】
（実施例３）
第１色素として式（Ａ１）で表される色素のうち、Ｍ＝Ｎｉ，ｍ＝２のものを使用し、第２色素として式（Ｂ１）で表される色素のうち、Ｙ−＝ＣｌＯ４−のものと、式（Ｂ２）で表される色素のうち、Ｙ−＝ＣｌＯ４−のものを使用し、これらの含有量を表１に示すように変更した以外は実施例１と同様にして光記録媒体を作製した。また、この実施例３の記録層についても、光吸収スペクトルを測定し、これに基づいて式（１）〜式（３）に示した消衰係数α、消衰係数β、及び、これらの比（β／α）を計測した。その結果を表１に示す。
【０１２０】
（実施例４）
第１色素として式（Ａ１）で表される色素のうち、Ｍ＝Ｎｉ，ｍ＝２のものと、式（Ａ３）で表される色素のうち、Ｙ−＝Ｉ−のものとを使用し、第２色素として式（Ｂ２）で表される色素のうち、Ｙ−＝ＣｌＯ４−のものを使用し、これらの含有量を表１に示すように変更した以外は実施例１と同様にして光記録媒体を作製した。また、この実施例４の記録層についても、光吸収スペクトルを測定し、これに基づいて式（１）〜式（３）に示した消衰係数α、消衰係数β、及び、これらの比（β／α）を計測した。その結果を表１に示す。
【０１２１】
（実施例５）
第１色素として式（Ａ１）で表される色素のうち、Ｍ＝Ｎｉ，ｍ＝２のものを使用し、第２色素として式（Ｂ３）で表される色素のうち、Ｙ−＝Ｉ−のものを使用し、これらの含有量を表１に示すように変更した以外は実施例１と同様にして光記録媒体を作製した。また、この実施例５の記録層についても、光吸収スペクトルを測定し、これに基づいて式（１）〜式（３）に示した消衰係数α、消衰係数β、及び、これらの比（β／α）を計測した。その結果を表１に示す。
【０１２２】
（実施例６）
第１色素として式（Ａ１）で表される色素のうち、Ｍ＝Ｎｉ，ｍ＝２のものを使用し、第２色素として式（Ｂ４）で表される色素のうち、Ｙ−＝ＰＦ６−のものを使用し、これらの含有量を表１に示すように変更した以外は実施例１と同様にして光記録媒体を作製した。また、この実施例６の記録層についても、光吸収スペクトルを測定し、これに基づいて式（１）〜式（３）に示した消衰係数α、消衰係数β、及び、これらの比（β／α）を計測した。その結果を表１に示す。
【０１２３】
（実施例７）
第１色素として式（Ａ１）で表される色素のうち、Ｍ＝Ｎｉ，ｍ＝２のものを使用し、第２色素として式（Ｂ５）で表される色素のうち、Ｙ−＝ＢＦ４−のものを使用し、これらの含有量を表１に示すように変更した以外は実施例１と同様にして光記録媒体を作製した。また、この実施例７の記録層についても、光吸収スペクトルを測定し、これに基づいて式（１）〜式（３）に示した消衰係数α、消衰係数β、及び、これらの比（β／α）を計測した。その結果を表１に示す。
【０１２４】
（実施例８）
第１色素として式（Ａ１）で表される色素のうち、Ｍ＝Ｎｉ，ｍ＝２のものを使用し、第２色素として式（Ｂ６）で表される色素のうち、Ｙ−＝ＢＦ４−のものを使用し、これらの含有量を表１に示すように変更した以外は実施例１と同様にして光記録媒体を作製した。また、この実施例８の記録層についても、光吸収スペクトルを測定し、これに基づいて式（１）〜式（３）に示した消衰係数α、消衰係数β、及び、これらの比（β／α）を計測した。その結果を表１に示す。
【０１２５】
（実施例９）
第１色素として式（Ａ１）で表される色素のうち、Ｍ＝Ｎｉ，ｍ＝２のものを使用し、第２色素として式（Ｂ４）で表される色素のうち、Ｙ−＝ＰＦ６−のものを使用し、これらの含有量を表１に示すように変更した以外は実施例１と同様にして光記録媒体を作製した。また、この実施例９の記録層についても、光吸収スペクトルを測定し、これに基づいて式（１）〜式（３）に示した消衰係数α、消衰係数β、及び、これらの比（β／α）を計測した。その結果を表１に示す。
【０１２６】
（実施例１０）
第１色素として式（Ａ１）で表される色素のうち、Ｍ＝Ｎｉ，ｍ＝２のものと、式（Ａ３）で表される色素のうち、Ｙ−＝Ｉ−のものとを使用し、第２色素として式（Ｂ１）で表される色素のうち、Ｙ−＝ＣｌＯ４−のものと、式（Ｂ２）で表される色素のうち、Ｙ−＝ＣｌＯ４−のものとを使用し、これらの含有量を表１に示すように変更した以外は実施例１と同様にして光記録媒体を作製した。また、この実施例１０の記録層についても、光吸収スペクトルを測定し、これに基づいて式（１）〜式（３）に示した消衰係数α、消衰係数β、及び、これらの比（β／α）を計測した。その結果を表１に示す。
【０１２７】
（比較例１）
第１色素として式（Ａ１）で表される色素のうち、Ｍ＝Ｎｉ，ｍ＝２のもののみを使用し、その含有量を表１に示すように変更した以外は実施例１と同様にして光記録媒体を作製した。なお、この比較例１の光記録媒体の記録層は第１色素のみからなる層である。また、この比較例１の記録層についても、光吸収スペクトルを測定し、これに基づいて式（１）〜式（３）に示した消衰係数α、消衰係数β、及び、これらの比（β／α）を計測した。その結果を表１に示す。
【０１２８】
（比較例２）
第１色素として式（Ａ１）で表される色素のうち、Ｍ＝Ｎｉ，ｍ＝２のものと、式（Ａ３）で表される色素のうち、Ｙ−＝Ｉ−のものとを使用し、これらの含有量を表１に示すように変更した以外は実施例１と同様にして光記録媒体を作製した。なお、この比較例２の光記録媒体の記録層は第１色素のみからなる層である。また、この比較例２の記録層についても、光吸収スペクトルを測定し、これに基づいて式（１）〜式（３）に示した消衰係数α、消衰係数β、及び、これらの比（β／α）を計測した。その結果を表１に示す。
【０１２９】
（比較例３）
第１色素として式（Ａ１）で表される色素のうち、Ｍ＝Ｎｉ，ｍ＝２のものと、式（Ａ４）で表される色素のうち、Ｙ−＝ＣｌＯ４−のものとを使用し、これらの含有量を表１に示すように変更した以外は実施例１と同様にして光記録媒体を作製した。なお、この比較例３の光記録媒体の記録層は第１色素のみからなる層である。また、この比較例３の記録層についても、光吸収スペクトルを測定し、これに基づいて式（１）〜式（３）に示した消衰係数α、消衰係数β、及び、これらの比（β／α）を計測した。その結果を表１に示す。
【０１３０】
（比較例４）
第１色素として式（Ａ１）で表される色素のうち、Ｍ＝Ｎｉ，ｍ＝２のものと、式（Ａ５）で表される色素のうち、Ｙ−＝ＰＦ６−のものとを使用し、これらの含有量を表１に示すように変更した以外は実施例１と同様にして光記録媒体を作製した。なお、この比較例４の光記録媒体の記録層は第１色素のみからなる層である。また、この比較例４の記録層についても、光吸収スペクトルを測定し、これに基づいて式（１）〜式（３）に示した消衰係数α、消衰係数β、及び、これらの比（β／α）を計測した。その結果を表１に示す。
【０１３１】
（比較例５）
第１色素として式（Ａ１）で表される色素のうち、Ｍ＝Ｎｉ，ｍ＝２のものと、式（Ａ６）で表される色素のうち、Ｙ−＝ＣｌＯ４−のものとを使用し、これらの含有量を表１に示すように変更した以外は実施例１と同様にして光記録媒体を作製した。なお、この比較例４の光記録媒体の記録層は第１色素のみからなる層である。また、この比較例５の記録層についても、光吸収スペクトルを測定し、これに基づいて式（１）〜式（３）に示した消衰係数α、消衰係数β、及び、これらの比（β／α）を計測した。その結果を表１に示す。
【０１３２】
【表１】
2004082406.tif 000027
【０１３３】
［記録特性の評価試験］
実施例１〜実施例１０、比較例１〜比較例５の光記録媒体のそれぞれについて下記のようにして情報の光記録を行い、ＤＶＤ−Ｒ規格（Ｖｅｒ．２．０）に基づき記録特性の評価を行った。
【０１３４】
先ず、各実施例及び各比較例の光記録媒体に対して、発振波長が６５６ｎｍであるレーザ光と、発振波長が６７０ｎｍであるレーザ光とを使用して情報を記録した。このとき、レコーダとしては、光ディスク評価装置（商品名：「ＤＤＵ−１０００」、パルステック社製，発振波長：６５６ｎｍ，ＮＡ０．６０）及び光ディスク評価装置（商品名：「ＤＤＵ−１０００」、パルステック社製，発振波長：６７０ｎｍ，ＮＡ０．６５）を用いた。なお、それぞれのレーザを用いた記録層への記録は、線速度を３．４９ｍ／ｓとし、レーザーピックアップの記録レーザーパワーを順次上げつつ行った。
【０１３５】
続いて、各実施例及び各比較例の光記録媒体に対して、発振波長が６５０ｎｍであるレーザ光を使用して記録した情報の再生を行った。このとき、レコーダとしては、光ディスク評価装置（商品名：「ＤＤＵ−１０００」、パルステック社製，発振波長：６５０ｎｍ，ＮＡ０．６０）を用いた。なお、記録情報の再生は、線速度を３．４９ｍ／ｓとして行った。
【０１３６】
そして、このときのジッターを測定し、得られるジッターの最小値に基づき下記の評価基準を設定し、実施例１〜実施例１０、比較例１〜比較例５の光記録媒体のそれぞれについて、記録特性の評価を行った。得られた結果を表２に示す。
【０１３７】
＜ジッター＞
３：再生時のジッターの最小値が１０％以下、
２：再生時のジッターの最小値が１０％よりも大きく１１％以下、
１：再生時のジッターの最小値が１１％よりも大きい。
【０１３８】
＜記録感度＞
２：再生時のジッターの最小値を示すときの記録パワーが１１ｍＷ以下、
１：再生時のジッターの最小値を示すときの記録パワーが１１ｍＷを超える。
【０１３９】
【表２】
2004082406.tif 000028
【０１４０】
表１及び表２に示す結果から明らかなように、実施例１〜実施例１０の光記録媒体は、情報記録の時のレーザ光の発振波長が６５６ｎｍ、６７０ｎｍの何れの場合において情報を記録しても、良好な記録特性（記録感度）を得ることができることが確認された。
【０１４１】
一方、比較例１〜比較例５の光記録媒体は、発振波長が短波長側（６５６ｎｍ）での情報記録は比較的良好にできても、発振波長が長波長側（６７０ｎｍ）での情報記録を良好に行うことができないことが確認された。
【０１４２】
即ち、式（１）〜（３）で表される条件を同時に満たすように第２色素の含有量を調節された実施例１〜１０の光記録媒体は記録再生光の発振波長が比較的長波長側の領域において、情報の記録を良好に行うことができることが確認された。
【０１４３】
また、実施例３の光記録媒体及び比較例１の光記録媒体のそれぞれの記録層に照射される光の波長と、該記録層の消衰係数との関係を示すグラフを図５に示す。更に、図４に示したグラフの６５０〜７７０ｎｍの波長領域を拡大して示したグラフを図５に示す。比較例１の光記録媒体の記録層は、約６５０〜７７０ｎｍの波長領域において、その消衰係数は短波長側から長波長側にかけて減衰する負の傾斜を有しており、その値が約０．０３以下となっていることが確認された。これに対し、上述のように良好な記録特性を示した実施例３の光記録媒体の記録層は、比較例１の光記録媒体で観測された約６５０〜７７０ｎｍの波長領域における消衰係数の減衰の度合いが低減されており、この波長領域における消衰係数の値が０．０４以上となっていることが確認された。
【０１４４】
【発明の効果】
以上説明したように、本発明の光記録媒体によれば、比較的広範囲の波長領域（特に、波長が６５０〜６８０ｎｍの範囲）の光に対して優れた記録特性を得ることができ、記録用の光の波長が規格化された値（６５０ｎｍ）からずれた場合（特に、波長が６５５〜６８０ｎｍの長波長側の範囲にずれた場合）であっても情報の記録を良好に行うことができる。
【図面の簡単な説明】
【図１】本発明の光記録媒体の好適な一実施形態を示す一部切欠斜視図である。
【図２】図１に示した光ディスクの断面のＲで表される部分領域の拡大斜視図である。
【図３】本発明の光記録媒体の記録層に照射される光の波長と、該記録層に含有されている第１色素の消衰係数及び第２色素の消衰係数との関係の一例を示すグラフである。
【図４】実施例３の光記録媒体及び比較例１の光記録媒体のそれぞれの記録層に照射される光の波長と、該記録層の消衰係数との関係を示すグラフである。
【図５】図４に示したグラフの６５０〜７７０ｎｍの波長領域を拡大して示したグラフである。
【符号の説明】
１・・・光記録媒体（ＤＶＤ−Ｒ）、１１・・・グルーブ（凹部）、１２・・・ランド（凸部）、２０・・・ディスク本体、２２・・・基板、２４・・・記録層、２６・・・反射層、２８・・・保護層、３０・・・ダミー基板、４０・・・接着剤層、Ａ・・・第１色素の消衰係数のプロフィール、Ｂ・・・第２色素の消衰係数のプロフィール、Ｌ１…レーザ光、Ｒ・・・光ディスクの断面の部分領域。
【図１】
2004082406.tif 000031
【図２】
2004082406.tif 000032
【図３】
2004082406.tif 000033
【図４】
2004082406.tif 000034
【図５】
2004082406.tif 000035